(57)【特許請求の範囲】
【請求項１】
金属層または金属化基材層（５）と、この金属層または金属化基材層上に１００ｍ／分以上の速度で押出被覆されたポリプロピレンをベースとするバインダー層（６）とを含む多層構造物であって、上記の層（６、５）がこの構造物の熱処理によって層間剥離不可能になる多層構造物において、
上記バインダー層（６）が重量％で下記（１）〜（３）：
（１）エチレンと、カルボン酸エステル、ビニルエステルおよびジエンからなる群の中から選択される少なくとも１種のコモノマーとをベースとする５〜３０％のコポリマー（Ａ）、
（２）４０〜９３％の延伸可能なポリプロピレン（Ｂ）（延伸可能性は１９０℃〜２４０℃の温度で押出したロッドを５０〜２５０ｍ／分の引張速度で引張った時に破壊しない性質と定義）、
（３）不飽和無水カルボン酸で官能化した２〜３０％のポリプロピレン（Ｃ）を含む組成物から成り、この組成物のＭＦＩが１０〜５０ｇ／１０分（２３０℃／２．１６ｋｇ）であり、上記の層（６、５）は上記多層構造物の熱処理によって層間剥離不可能になることを特徴とする多層構造物。
【請求項２】
構造物に赤外線を照射するか、構造物を熱風または誘導加熱炉に通して熱処理を行い、金属層（５）をバインダー（６）の融点より高い温度に加熱して得られる請求項１に記載の多層構造物。
【請求項３】
上記バインダー層（６）の融点より高い融点を有するポリプロピレン層（７、２）を含み、金属層または金属化基材層（５）とこのポリプロピレン層（７、２）との間に上記バインダー層（６）が挟まれている請求項１または２に記載の多層構造物。
【請求項４】
ポリプロピレン層（７、２）からバインダー層（６）を剥離する剥離力が８〜１５Ｎ／１５ｍｍである請求項３に記載の多層構造物。
【請求項５】
バインダーのコポリマー（Ａ）が５〜４０％のアルキル(メタ)アクリレートを含むエチレン／アルキル（メタ）アクリレートコポリマーであり、そのＭＦＩが０．５〜２００ｇ／１０分（１９０℃／２．１６ｋｇ）である請求項１に記載の多層構造物。
【請求項６】
上記バインダー層（６）のコポリマー（Ａ）が０〜１０重量％の無水マレイン酸と、２〜４０重量％のアルキル(メタ)アクリレートとを含むエチレン／アルキル（メタ）アクリレート／無水マレイン酸コポリマーであり、そのＭＦＩが０．５〜２００ｇ／１０分（１９０℃／２．１６ｋｇ）である請求項１に記載の多層構造物。
【請求項７】
上記バインダー層（６）のコポリマー（Ａ）が請求項５と請求項６のコポリマー（Ａ）の混合物である請求項１に記載の構造物。
【請求項８】
上記バインダー層（６）のポリプロピレン（Ｃ）の比率が１．５〜６％であり、このポリプロピレン（Ｃ）は１．５〜６重量％の無水マレイン酸を含む請求項１〜７のいずれか一項に記載の多層構造物。
【請求項９】
上記バインダー層（６）のポリプロピレン（Ｃ）の比率が１０〜２５％であり、このポリプロピレン（Ｃ）は０．８〜１．５重量％の無水マレイン酸を含む請求項１〜７のいずれか一項に記載の多層構造物。
【請求項１０】
上記バインダー層（６）のポリプロピレン（Ｃ）の比率が３〜５％であり、このポリプロピレン（Ｃ）は１．５〜３重量％の無水マレイン酸を含む請求項１〜７のいずれか一項に記載の多層構造物。
【請求項１１】
金属層または金属化基材層（５）の金属がアルミニウムである請求項１〜１０のいずれか一項に記載の多層構造物からなる蓋（４）。
【請求項１２】
請求項１１に記載の蓋（４）で密封された、ポリプロピレン製またはポリプロピレンで被覆された材料で作られた包装材料。
【請求項１３】
請求項１〜１０のいずれか一項に記載の多層構造物で作られた包装材料。
【請求項１４】
殺菌可能で、耐酸性食品、耐溶媒性および耐油脂性を有する請求項１２または１３に記載の包装材料。
【発明の詳細な説明】
【０００１】
【発明の属する技術分野】
本発明は、金属層に対しては全く（または部分的に）層間剥離不可能であるが、ポリプロピレン層に対しては剥離可能であるという性質を有するポリプロピレンをベースとしたバインダー層を含む、金属シートまたは金属化基材上に高速で押出被覆可能な構造物に関するものである。
本発明はさらに、金属／プラスチック包装材料、例えば飲料ケース、食品ケース、エアロゾルボンベ、塗料ポット、特に食品用の容器および蓋の製造に用いられる構造物に関するものである。
【０００２】
【従来の技術】
米国特許第５，２３５，１４９号には蓋で密封された包装材料が記載されている。蓋のバインダー層はアクリル酸または無水マレイン酸がグラフトされた各種ポリマーで構成され、これらのポリマーはポリエチレン、ポリプロピレン、エチレン／酢酸ビニルコポリマーおよびエチレン／メチルアクリレートコポリマーから選択することができる。
ドイツ国特許第１９，５３５，９１５号にはポリプロピレンフィルムを金属箔に結合するためのグラフト化されたポリプロピレンブロックコポリマーが記載されている。
【０００３】
欧州特許第６８９，５０５号には上記特許に記載の構造物に似ているが、食品包装材料に用いられる構造物が記載されている。
欧州特許第６５８，１３９号には上記特許に記載の構造物に似ているが、バインダーが１〜１０％のコモノマーを含むグラフト化ポリプロピレンのランダムコポリマーであり、Ｍw／Ｍn比が２〜１０で、ＭＦＩ（メルトフローインデックス）が１〜２０ｇ／１０分（２３０℃／２．１６ｋｇ）である構造物が記載されている。
【０００４】
開封手段としての蓋を有する容器の形をした包装材料は開封が容易でなければならず、従って、容易に剥離できなければならず、しかも、清潔かつ正しく開封できなければならない。しかし、剥離は蓋を容器に結合している結合剤（バインダー）の種類に依存し、必ずしも正確に行われるとは限らず、蓋の破断または層間剥離がみられる。場合によっては容器と蓋との間の密封が完全でないため内容物が劣化することもある。さらに、従来の結合剤は蓋の高速製造には使用できない。
【０００５】
【発明が解決しようとする課題】
本出願人は、高温の熱処理によって金属（アルミニウム、鋼、ブリキ板、金属化基材）に対する接着性が良くなり、高速の共押出被覆に適し、ポリプロピレン基材に対して優れた密封／剥離特性を有するバインダーを含む新規な構造物を見出した。
この構造物を用いることによって蓋密封が良くなり、しかも、金属層または金属化基材層とバインダー層との間が層間剥離不可能で且つバインダー層とポリプロピレン層との間が剥離可能であるという特性によって、包装材料を正しく密封でき且つ容易、清潔かつ蓋を正しく剥離することができる。
【０００６】
本発明の新規な構造物はこれらの包装材料の使用時に発生する油脂、酸および溶媒に対する化学的耐久性を有する殺菌可能な包装材料を製造できるという利点もある。
以下で説明する化合物のＭＦＩはＮＦＴ５１０１６またはＩＳＯ１１３３規格に従って測定した。
【０００７】
【課題を解決するための手段】
本発明の対象は、金属層または金属化基材層と、この金属層または金属化基材層上に１００ｍ／分以上の速度で押出被覆されるポリプロピレンをベースにしたバインダー層とを含み、熱処理することによって金属層または金属化基材層およびバインダー層が層間剥離不可能になる多層構造物にある。
【０００８】
【実施の形態】
本発明の一実施例の構造物では、熱処理を赤外線の照射か、構造物を熱風炉または誘導加熱炉に通して行って金属層をバインダーの融点より高い温度に加熱する。
本発明の一実施例の構造物では、構造物がバインダーの融点より高い融点を有するポリプロピレン層を含み、バインダー層が金属層または金属化基材層とこのポリプロピレン層との間に挟まれる。
本発明の一実施例の構造物では、ポリプロピレン層からバインダー層を剥離する構造物の剥離力が８〜１５Ｎ／１５ｍｍである。
【０００９】
本発明の一実施例の構造物では、押出可能なバインダーが重量％で下記（１）〜（３）：
（１）エチレンと、カルボン酸エステル、ビニルエステルおよびジエンからなる群の中から選択される１種以上のコモノマーとをベースとする５〜３０％のコポリマー（Ａ）、
（２）４０〜９３％の延伸可能なポリプロピレン（Ｂ）（延性可能性は１９０℃〜２４０℃の温度で押出したロッドを５０〜２５０ｍ／分の引張速度で引張った時に破壊しない特性と定義）、
（３）不飽和無水カルボン酸で官能化した２〜３０％のポリプロピレン（Ｃ）、を含み、
この組成物のＭＦＩは１０〜５０ｇ／１０分（２３０℃／２．１６ｋｇ）である。
【００１０】
本発明の一実施例の構造物では、バインダーのコポリマー（Ａ）は５〜４０％、好ましくは１０〜４０重量％のアルキル(メタ)アクリレートを含むエチレン／アルキル（メタ）アクリレートコポリマーであり、そのＭＦＩが０．５〜２００ｇ／１０分（１９０℃／２．１６ｋｇ）である。
本発明の一実施例の構造物では、バインダーのコポリマー（Ａ）は０．２〜１０重量％の無水マレイン酸と、２〜４０重量％、好ましくは５〜４０重量％のアルキル(メタ)アクリレートとを含むエチレン／アルキル（メタ）アクリレート／無水マレイン酸コポリマーであり、そのＭＦＩが０．５〜２００ｇ／１０分（１９０℃／２．１６ｋｇ）である。
【００１１】
本発明の一実施例の構造物では、バインダーのコポリマー（Ａ）は上記コポリマー（Ａ）の混合物である。
本発明の一実施例の構造物では、バインダーのポリプロピレン（Ｃ）の比率は１．５〜６％であり、このポリプロピレン（Ｃ）は１．５〜６重量％の無水マレイン酸を含む。
本発明の一実施例の構造物では、バインダーのポリプロピレン（Ｃ）の比率は１０〜２５％であり、このポリプロピレン（Ｃ）は０．８〜１．５重量％の無水マレイン酸を含む。
本発明の一実施例の構造物では、バインダーのポリプロピレン（Ｃ）の比率は３〜５％であり、このポリプロピレン（Ｃ）は１．５〜３重量％の無水マレイン酸を含む。
【００１２】
本発明のさらに別の対象は、金属層または金属化基材層の金属がアルミニウムである上記構造物からなる蓋にある。
本発明のさらに別の対象は、上記蓋で密封された、ポリプロピレン製またはポリプロピレン被覆された材料で作られた包装材料にある。
本発明の包装材料の一実施例では、包装材料が上記構造物で作られている。
本発明の包装材料の一実施例では、包装材料が殺菌可能で、耐酸性食品、耐溶媒性および耐油脂を有する。
【００１３】
以下、図面を参照して、蓋が本発明構造物を有する蓋と容器とからなる食品包装材料について説明する。なお、本発明は食品包装材料のみに限定されるものではなく、任意の包装材料に適用できるということは明らかである。
固体商品の包装材料は一般に容器（３）と蓋（４）とからなる。包装材料が密封位置にあるときに容器（３）は蓋（４）で密封される。
容器（３）はポリプロピレン、その他（必要な場合には多層の）材料で作ることができる。容器（３）が多層材料の場合には内側ポリプロピレン層（２）で被覆された外側層（１）、例えばアルミニウム層を有し、内側層は食品に直接接触する。
【００１４】
蓋（４）は、金属層または金属化基材層（５）と、図１（ａ）に示すバインダー層（６）と（必要な場合にはさらに図１（ｂ）に示すポリプロピレン層（７））がこの順番で互いに結合された層からなる。この蓋はバインダー（６）側（ポリプロピレン（７）が存在する場合は必要に応じてポリプロピレン（７）側）で容器（３）のポリプロピレン層（２）に熱溶着される（一般には外周辺部に沿って溶着される）。蓋（４）の一部は容器（３）の開口表面を超えて延び、蓋を容易に把持して包装材料を開封できるようになっている。開封時に蓋（４）を引張ると、溶着部の所の蓋（４）のバインダー層（６）内部で凝集破壊が起こる。この凝集破壊はバインダー層（６）（必要な場合にはポリプロピレン層（７））が破断しはじめると中断する。このようにして、図２（ａ）および（ｂ）に示す蓋および容器となる。
【００１５】
開口した包装材料の容器（３）の溶着部上には少量のバインダー（６）（場合によってさらにポリプロピレン層（７））が残る。蓋（４）の溶着部上には少量のバインダー（６）およびアルミニウム層（５）が残る（図２（ａ）および（ｂ）参照）。容器（３）に蓋（４）が溶着されなかった部分では蓋の最初の構造すなわちアルミニウム層（５）がバインダー層（６）に結合し、バインダー層（６）はポリプロピレン層（７）に結合した構造がみられる。
バインダー（６）は蓋（４）を容器（３）に接着させるとともに、大きな力を必要とせずに蓋を剥離させることができる。実際には子供が蓋を引張った時に包装材料が開封できるようでなければならない。
【００１６】
蓋（４）は、アルミニウム箔（５）、その他任意の金属化基材上にバインダー層（６）（必要な場合にはさらにポリプロピレン層（７））を共押出し被覆することで製造することができる。容器充填後に、容器（３）のエッジに沿って蓋（４）を熱溶着で固定する。
食品の種類およびバインダー（６）に含まれる可能性のある不純物の種類によっては、ポリプロピレン層（７）を含まない蓋を用いることもできる。
【００１７】
押出可能なバインダーは、全体を１００重量％とした時に下記（１）〜（３）：
（１）エチレンと、カルボン酸エステル、ビニルエステルおよびジエンからなる群の中から選択される１種以上のコモノマーとをベースとする５〜３０％のコポリマー（Ａ）、
（２）４０〜９３％の延伸可能なポリプロピレン（Ｂ）（延伸可能性は１９０℃〜２４０℃の温度で押出したロッドを５０〜２５０ｍ／分の引張速度で引張ったときに破壊しない性質と定義）、
（３）不飽和無水カルボン酸で官能化した２〜３０％のポリプロピレン（Ｃ）、を含み、
この組成物のＭＦＩは１０〜５０ｇ／１０分（２３０℃／２．１６ｋｇ）である。
【００１８】
エチレンベースのコポリマー（Ａ）のコモノマーの例としては下記を挙げることができる：
（１）  不飽和カルボン酸のエステル、例えばアルキル基が２４個以下の炭素原子を含むアルキル（メタ）アクリレート。アルキルアクリレートまたはメタクリレートの例としてはメチルメタクリレート、エチルアクリレート、メチルアクリレート、ｎ−ブチルアクリレート、イソブチルアクリレートおよび２−エチルヘキシルアクリレートが挙げられる。
（２）飽和カルボン酸ビニルのエステル、例えば酢酸ビニルまたはプロピオン酸ビニル等。
（３）ジエン、例えば１，４−ヘキサジエン等。
ポリエチレンは上記コモノマーの複数を含むことができる。
【００１９】
ポリエチレンは複数のポリマーの混合物にすることができるが、少なくとも５０ｍｏｌ％、好ましくは７５ｍｏｌ％のエチレンを含み、密度が０．８６〜０．９８ｇ／ｃｍ3であるのが有利である。そのＭＦＩ（メルトフローインデックス、１９０℃／２．１５ｋｇ）は０．１〜１０００ｇ／１０分であるのが有利である。
ポリエチレンの例としては下記を挙げることができる：
（１）直鎖低密度ポリエチレン（ＬＬＤＰＥ）
（２）超低密度ポリエチレン（ＶＬＤＰＥ）
【００２０】
（３）メタロセン触媒、すなわち一般に金属（ジルコニウムまたはチタン）原子とこの金属に結合した２つの環状アルキル分子とで構成されるモノサイト触媒の存在下で得られるポリエチレン。メタロセン触媒は一般に金属に結合した2つのシクロペンタジエン環で構成される。この触媒は共触媒または活性剤としてのアルミノオキサン、好ましくはメチルアルミノオキサン（ＭＡＯ）と一緒に用いられることが多い。シクロペンタジエンが結合する金属としてハフニウムを用いることもできる。他のメタロセンにはＩＶＡ、ＶＡおよびＶＩＡ族の遷移金属が含まれる。ランタニド系列の金属を用いることもできる。
【００２１】
（４）ＥＰＲ(エチレン−プロピレン−ゴム)エラストマー
（５）ＥＰＤＭ（エチレン−プロピレン−ジエン）エラストマー
（６）ポリエチレンとＥＰＲまたはＥＰＤＭとの混合物
一例として、エチレン／アルキル（メタ）アクリレートコポリマーが挙げられる。これらのコポリマーは５〜４０％、好ましくは１０〜４０重量％のアルキル（メタ）アクリレートを含み、そのＭＦＩは０．５〜２００ｇ／１０分（１９０℃／２．１６ｋｇ）である。アルキル（メタ）アクリレートは既に説明したものである。
【００２２】
本発明の一実施例では、上記コポリマーを不飽和無水カルボン酸と共重合またはグラフトして官能化することができる。グラフト操作自体は周知である。
不飽和無水カルボン酸は例えば無水マレイン酸、無水イタコン酸、無水シトラコン酸、無水アリルコハク酸、シクロヘキシ−４−エン−１，２‐無水ジカルボン酸、４−メチレンシクロヘキシ−４−エン−１，２−無水ジカルボン酸、ビシクロ［２．２．１］へプト−５−エン−２，３−無水ジカルボン酸、ｘ−メチルビシクロ［２．２．１］へプト−５−エン−２，２−無水ジカルボン酸の中から選択することができる。無水マレイン酸を用いるのが好ましい。全てまたはいくつかの不飽和無水カルボン酸の代わりに不飽和カルボン酸、例えば(メタ)アクリル酸を用いても本発明の範囲を逸脱するものではない。
【００２３】
エチレンとコモノマーと不飽和無水カルボン酸とをベースとするコポリマー（すなわち不飽和無水カルボン酸がグラフトされていないコポリマー）は、エチレンと不飽和無水カルボン酸とのコポリマーである（任意成分として、エチレンコポリマーに関して述べた上記コモノマーの中から選択することができる他のモノマーを含むことができる）。
エチレン／アルキル(メタ)アクリレート／無水マレイン酸コポリマーを用いるのが有利である。これらのコポリマーは０．２〜１０重量％の無水マレイン酸と、２〜４０重量％、好ましくは５〜４０重量％のアルキル(メタ)アクリレートとを含み、そのＭＦＩは０．５〜２００ｇ／１０分（１９０℃／２．１６kg）である。アルキル(メタ)アクリレートは既に説明したものである。
【００２４】
複数のコポリマー（Ａ）の混合物すなわち官能化されていないコポリマーの混合物、官能化されたコポリマーと官能化されていないコポリマーとの混合物または２種の官能化されたコポリマーの混合物を用いることができる。
例えばエチレン／アルキル（メタ）アクリレートコポリマーおよびエチレン／アルキル（メタ）アクリレート／無水マレイン酸コポリマーを用いることもできる。
グラフトされていないアクリレートコポリマー（Ａ）は市販されている。これらのコポリマーは２００〜２５００ｂａｒの圧力でラジカル重合によって製造され、顆粒の形で市販されている。
【００２５】
ポリプロピレン（Ｂ）はプロピレンのホモポリマーまたはコポリマーである。コモノマーの例としては下記を挙げることができる：
（１）α−オレフィン、好ましくは３〜３０個の炭素原子を有するα−オレフィン。α−オレフィンの例としてはプロピレン、１−ブテン、１−ペンテン、３−メチル−１− ブテン、１−ヘキセン、４−メチル−１− ペンテン、３−メチル−１− ペンテン、１−オクテン、１−デセン、１−ドデセン、１−テトラデセン、１−ヘキサデセン、１−オクタデセン、１−エイコセン、１−ドコセン、１−テトラコセン、１−ヘキサコセン、１−オクタコセンおよび１−トリアコンテンが挙げられる。これらのα−オレフィンは単独または２種類以上の混合物で使用することができる。
（２）ジエン。
【００２６】
（Ｂ）はポリプロピレンブロックコポリマーにすることもできる。
ポリマー（Ｂ）の例としては下記を挙げることができる：
（１）ポリプロピレン、
（２）ポリプロピレンとＥＰＤＭまたはＥＰＲとの混合物（１〜２０％のポリエチレンをさらに含むことができる）。
ポリマー（Ｂ）は複数のポリマーの混合物にすることができるが、少なくとも５０ｍｏｌ％、好ましくは７５ｍｏｌ％のプロピレンを含む。
ポリプロピレン（Ｂ）はＭＦＩが２０〜４０ｇ／１０分（２３０℃／２．１６ｋｇ）のいわゆる「押出被覆」グレードのポリプロピレンから選択される。
【００２７】
不飽和無水カルボン酸で官能化されたポリプロピレン（Ｃ）はグラフトで官能化されたプロピレンのホモポリマーまたはコポリマーである。不飽和カルボン酸およびその酸および無水物の誘導体を用いても本発明の範囲を逸脱するものではない。例としてはアクリル酸、メタクリル酸、マレイン酸、フマル酸、イタコン酸、クロトン酸、無水イタコン酸、ナド酸無水物、無水マレイン酸および置換された無水マレイン酸、例えば無水ジメチルマレイン酸が挙げられる。誘導体の例としては、塩、アミド、イミドおよびエステル、例えばソジウムモノマレエートおよびジマレエート、アクリルアミド、マレイミドおよびジメチルフマレートが挙げられる。（メタ）アクリル酸は金属、例えばＺｎ、ＣａおよびＬｉで完全にまたは部分的に中和することができる。
【００２８】
ＭＦＩ（メルトフローインデックス）が０．１〜１０ｇ／１０分（２３０℃／２．１６ｋｇ）であるポリプロピレンを開始剤、例えばペルオキシドの存在下で無水マレイン酸でグラフトするのが有利である。実際にグラフトされる無水マレイン酸の量はグラフトされたポリプロピレンの０．０１〜１０重量％にすることができる。グラフトされたポリプロピレンはポリプロピレン、ＥＰＲまたはＥＰＤＭゴム、またはプロピレン／αオレフィンコポリマーで希釈することができる。別の実施例では、ポリプロピレンとＥＰＲまたはＥＰＤＭとの混合物を共グラフトする、すなわち、開始剤の存在下でポリプロピレンとＥＰＲまたはＥＰＤＭとの混合物に不飽和カルボン酸、その無水物または誘導体を添加することもできる。
【００２９】
（Ｃ）の他の例としては、重量％で下記：
（１）少なくとも１種のポリエチレンまたは少なくとも１種のエチレンコポリマー０〜５０％、好ましくは１０〜４０％と、
（２）ポリプロピレンおよびプロピレンコポリマーから選択される少なくとも１種のポリマー５０〜１００％、好ましくは６０〜９０％と
を含み、
カルボン酸およびその誘導体、酸塩化物、イソシアネート、オキサゾリン、エポキシド、アミンおよび水酸化物から選択される官能性モノマー、好ましくは不飽和ジカルボン酸無水物でグラフトされたものが挙げられる。必要に応じて、これらのグラフト化混合物を基本的にプロピレン単位を含むポリオレフィンまたはエラストマー特性を有する少なくとも１種のポリマーまたはこれらの混合物で希釈することができる。
【００３０】
（Ｃ）は０．８〜４．５重量％の無水マレイン酸を含むのが有利である。
バインダー中の（Ｃ）の比率は無水マレイン酸の量に依存する。好ましい実施例では、（Ｃ）が１．５〜６重量％の無水物を含む場合は１．５〜６％の（Ｃ）をバインダーに入れればよい。別の好ましい実施例では、（Ｃ）が０．８〜１．５重量％の無水物を含む場合は１０〜２５％の（Ｃ）をバインダーに入れればよい。
さらに別の好ましい実施例では、（Ｃ）が１．５〜３重量％の無水物を含む場合は、３〜５％の（Ｃ）をバインダーに入れればよい。
【００３１】
本発明のバインダーは熱可塑性樹脂の混練で一般的な機械、例えば混練機および押出機で各種成分（Ａ）、（Ｂ）および（Ｃ）を溶融混練して製造することができる。
バインダーは添加物、例えば抗酸化剤、粘着防止剤、加工助剤、例えばフルオロポリマーをさらに含むことができ、これらの添加物は当業者に周知な通常の量で用いられる。
バインダーはポリオレフィンの加工時に通常用いられる添加物、例えば置換フェノール分子をベースとする抗酸化剤、紫外線安定剤、加工助剤、例えば脂肪アミド、ステアリン酸およびその塩、押出不足防止剤として知られているフルオロポリマー、アミンベースの防曇剤、粘着防止剤、例えばシリカまたはタルク、特に１種以上の着色剤および核剤を含むマスターバッチを１０ｐｐｍ〜５重量％の含有率で含むことができる。
【００３２】
本発明はさらに、金属箔または金属シートあるいは金属化基材と、上記バインダー層と（必要な場合にはさらにポリプロピレン層）をこの順番で含む構造物に関するものである。この構造物は包装材料の蓋に有用である。本発明はさらに、この蓋と、この蓋で密封された包装材料とに関するものである。
金属箔または金属化基材と、バインダー層と、ポリプロピレン層（任意成分）とをこの順番で含む構造物で用いられる金属の例としてはアルミニウム、鋼、ブリキ板および金属化ポリエステル（ＰＥＴ）のような金属化基材が挙げられる。各層の厚さは例えば２０／１０／１０（単位μｍ）である。バインダーと接した任意成分のポリプロピレン層は（Ｂ）で挙げられたポリプロピレンから選択することができる。
【００３３】
本発明はさらに、本発明の構造物を含む蓋に関するものである。一般に、蓋はアルミニウム箔を含み、このアルミニウム箔は押出被覆によってバインダー層で被覆され、バインダー層自体は必要に応じてポリプロピレン層で被覆される。この場合には（Ａｌ／バインダー／ＰＰ）サンドイッチ構造物が形成される。このようにして手で扱うことのできる多層構造物が得られる。
次いで、この積層体を１６０〜３００℃の温度に数秒間加熱する熱処理を行ってバインダーを活性化させる。バインダーを活性化させるこの熱処理はバインダーの接着性を高め、その結果、金属層がバインダー層から層間剥離できないようになる。熱処理の時間および温度はバインダーの融点、金属層の種類および所望効果に応じて決定する。いずれの場合も熱処理の温度はバインダーの融点と同じか、それより高くしなければならず、さらにポリプロピレン層が構造物中に存在する場合はポリプロピレン層の融点より低くしなければならない。熱処理は押出被覆の後にインラインで行なう、それに続いて行うことができる。熱処理前の金属層とバインダーとの間の接着力はリールが形成でき、リールから巻取りが可能であればよい。
【００３４】
次いで、蓋をポリプロピレン容器あるいはポリプロピレン製またはポリプロピレン被覆した材料からなる容器に熱溶着する。この材料はアルミニウム、ポリエステルまたはポリスチレンにすることができる。
【００３５】
【実施例】
剥離試験は、蓋（４）と、ポリプロピレン容器（３）に溶着された蓋（４）を有する包装材料からなる容器とで行った。この試験では３０μｍ厚さのアルミニウム層（５）と、３０μｍ厚さのバインダー層とを含む２層構造（図１（ａ）、図２（ａ）参照）の蓋（４）を用いた。
この多層構造物はアルミニウム層上にバインダー層を押出被覆して製造した。
次いで、この構造物を２２０℃以上の温度に設定した熱風トンネルに数秒間通してバインダーを活性化し、高い接着力を得た（これを熱処理とよぶ）。
次いで、蓋（４）を容器（３）に溶着した。この溶着操作でバインダー層（６）はポリプロピレン容器に直接溶着される。図１（ａ）に示すような包装材料が得られた。
この試験に用いたバインダー（６）は０．８重量％の無水マレイン酸（ＭＡＨ）をグラフトした１７重量％のＰＰと、１７重量％のエチレン／エチルアクリレート／ＭＡＨターポリマー（重量比率はそれぞれ６８／３０／２）と、６６重量％のＰＰホモポリマーとを含む。
【００３６】
アルミニウム層（５）とバインダー層（６）との間の剥離強度を測定する剥離試験を、上記構造および組成を有する３つの蓋に対して熱処理（蓋を２２０℃以上の温度に設定した熱風炉に数秒間通す）の前後に行った。ＮＦＴ５４１２０およびＮＦＴ５４１２２規格に従って１００ｍｍ／分の速度で剥離力を測定した。熱処理前は剥離力は低過ぎるため、３つの蓋とも測定はできなかった。しかし、熱処理後は層間剥離が不可能な剥離力になった（層間剥離不可能な構造の特徴）。
熱処理によって層間剥離不可能な金属層（５）／バインダー層（６）構造が得られた。
蓋を容器から剥離するのに必要な剥離力または蓋を開封するのに必要な開封力はＮＦＴ５４１２０およびＮＦＴ５４１２２規格に従って２００ｍｍ／分の速度で測定した。３つの包装材料（蓋＋容器）を製造した。得られた結果は〔表１〕に示してある：
【００３７】
【表１】
0004620278.tif 000002
【００３８】
これらの包装材料は図２（ａ）に示すように、清潔かつ正しく開封され、溶着領域以外で破断することはなかった。
得られた剥離力の値は蓋の易剥離性を示しており、この特性によってこの蓋を有する包装材料の開封が可能になる。
【００３９】
上記と同じ剥離試験を下記の蓋と、ＰＰ容器と、各蓋を有する包装材料に対して行った：
３０μｍ厚さのＰＰ層（７）と、３０μｍ厚さのバインダー層（６）と、３０μｍ厚さのＡｌ層（５）とを有する３層の蓋、
３０μｍ厚さの金属化ＰＥＴ層（５）と、３０μｍ厚さのバインダー層（６）とを有する２層の蓋、
３０μｍ厚さの金属化ＰＥＴ層（５）と、３０μｍ厚さのバインダー層（６）と、３０μｍ厚さのＰＰ層（７）とを有する３層の蓋。
バインダー（６）は上記実施例に記載のバインダーである。試験結果は〔表１〕に示した値とほぼ同じである。
【００４０】
本発明で用いるバインダーは金属（アルミニウム、鋼、ブリキ板、金属化基材）に良く接着する。押出被覆直後の接着性は製造時の構造物の良好な寸法安定性を保証すれば十分である。
本発明のバインダーは高速での共押出被覆に特に適している。押出被覆中に１００ｍ／分以上の速度で望ましくない幅方向の不安定さを引起さずに延伸することができる。
本発明のバインダーはさらに、良好な密封／剥離特性を有し、この特性によって密封操作中には包装材料を完全密封し、剥離操作時には開封を少しずつ簡単、確実にでき、付着物は残らない。
本発明バインダーの別の利点は化学的に不活性で、従って、良好な感覚受容性（無味または無臭）が保証され、攻撃的環境（酸性食品）での包装の良好な耐久性および良好な蒸気殺菌特性を有する点にある。
【図面の簡単な説明】
【図１】  本発明の蓋を有する密封食品包装材料の部分断面図で、（ａ）は２層構造物、（ｂ）は３層構造物を示す。
【図２】  図１の包装材料の一部分を開封した時の断面図で、（ａ）および（ｂ）は図１の（ａ）および（ｂ）に対応する。
【符号の説明】
１  外側層
２  内側ポリプロピレン層
３  容器
４  蓋
５  金属層または金属化基材層
６  バインダー層
７  ポリプロピレン
【図１】
0004620278.tif 000003
0004620278.tif 000004
【図２】
0004620278.tif 000005